(57)【要約】  本発明は、放射率増加のための被膜（２）を有する高融点金属又は高融点金属合金からなる高温部品（１）であって、被膜が、実質的に、窒化タンタル及び／又は窒化ジルコニウムとタングステンとからなり、タングステン含有量が０〜９８重量％である高温部品（１）に関する。
2020519763.tif 000002
【特許請求の範囲】
【請求項１】
放射率増加のための被膜（２）を有する高融点金属又は高融点金属合金からなる高温部品（１）であって、前記被膜が窒化タンタル及び／又は窒化ジルコニウムとタングステンとから実質的になり、そのタングステン含有量が０〜９８重量％である、高温部品（１）。
【請求項２】
前記被膜（２）がＰＶＤ層として形成されている、請求項１に記載の高温部品（１）。
【請求項３】
前記被膜（２）が焼結層として形成されている、請求項１記載の高温部品（１）。
【請求項４】
前記被膜（２）が窒化タンタル粒子及び／又は窒化ジルコニウム粒子とタングステン粒子との複合層として形成されている、請求項１又は３に記載の高温部品（１）。
【請求項５】
前記被膜（２）が窒化ジルコニウム及びタングステンからなり２重量％〜７５重量％の窒化ジルコニウムを有する、請求項１〜４のいずれか一項に記載の高温部品（１）。
【請求項６】
前記被膜（２）が多孔質に形成されている、請求項１〜５のいずれか一項に記載の高温部品（１）。
【請求項７】
前記被膜（２）が前記高温部品（１）の外側に形成されている、請求項１〜６のいずれか一項に記載の高温部品（１）。
【請求項８】
前記高温部品（１）が高圧放電ランプ（５）の電極（３、４）として形成されている、請求項１〜７いずれか一項に記載の高温部品（１）。
【請求項９】
前記高温部品（１）が熱導体（６）として形成されている、請求項１〜７のいずれか一項に記載の高温部品（１）。
【請求項１０】
前記高温部品（１）がるつぼ（７）として形成されている、請求項１〜７のいずれか一項に記載の高温部品（１）。
【請求項１１】
放射率増加のための被膜（２）を有する高温部品（１）を作製するための方法であって
前記高温部品（１）の基体を準備し、
ｉ）
前記高温部品（１）の前記基体の表面積を増大し、
前記基体を、物理蒸着により、ＺｒＮ及び／又はＴａＮ並びに所望によりタングステンを用いて被膜するか、
又は
ii）
前記基体を、粉末冶金法により、Ｚｒ含有粉末及び／又はＴａ含有粉末並びに所望によりタングステンを用いて塗被し、
前記塗被した基体を窒素含有雰囲気中で熱処理するか、
又は
iii）
前記基体を、粉末冶金法により、ＺｒＮ及び／又はＴａＮ並びに所望によりタングステンを用いて塗被し、
前記塗被した基体を窒素含有雰囲気中及び／又はアルゴン含有雰囲気中で熱処理する、
工程を含む、方法。
【請求項１２】
前記サブステップｉ）における前記高温部品（１）の前記基体の前記表面積の前記増大が前記基体のスラリー塗被により行なわれる、請求項１１に記載の方法。
【請求項１３】
前記サブステップｉ）における前記高温部品（１）の前記基体の前記表面積の前記増大が前記基体の機械的構造化、化学的構造化又は熱的構造化により行なわれる、請求項１１に記載の方法。
【請求項１４】
前記サブステップｉｉ）又は前記サブステップｉｉｉ）において、前記基体の前記塗被は、スラリー法により行なわれる、請求項１１に記載の方法。
【請求項１５】
前記サブステップｉｉ）又はｉｉｉ）における前記熱処理は、１，４００℃を超える温度で行なわれる、請求項１１又は１４に記載の方法。
【発明の詳細な説明】
【技術分野】
【０００１】
本発明は、請求項１の前文の特徴を有する高融点金属からなる高温部品及び高温部品を作製するための方法に関する。
【背景技術】
【０００２】
多くの高温用途では、熱伝達は、主に熱放射によって行なわれる。所定の温度で放出される熱放射の決定的要因は、熱伝達に関与する表面の放射の程度、即ち放射率、である。放射率は、理想的な黒体に対して物体がどの程度放射しているかを示す。
表面の放射率が高くなるほど、物体は、この表面を介してより多くの熱放射出力を与えることができる。
同様のことが、熱放射出力の吸収にも当てはまる。物体の放射率と吸収率とは比例するので、放射率が高い物体は、放射率が低い物体よりも多くの放射出力を吸収する。
【０００３】
従って、放射による熱伝達が行なわれることとなる機械加工表面において、可能な限り高い放射率を選択する努力がなされている。高い放射率によって、より低い部品温度で同じ放射出力が与えられる。
これは、灰色体への修正において、灰色体の熱放射出力をその温度に依存して示す、シュテファン−ボルツマンの法則から直ちに明らかである。
Ｐ＝ε（Ｔ）・σ・Ｔ４
式中、Ｐは、放射出力、ε（Ｔ）は、全ての波長に亘る加重平均放射率、σは、シュテファン−ボルツマン定数、Ｔは、ケルビン単位の温度である。
【０００４】
一般に、部品の寿命の観点から、部品温度がより低いことが有利である。
【０００５】
先行技術において、高温部品の放射率を増加するために様々な提案がある。
【０００６】
特許文献１には、タングステンの多孔質焼結被膜を少なくとも部分的に有する熱導体が記載されている。被膜の塗布は、スラリー法により行なわれる。多孔質焼結被膜は、平滑なタングステン表面と比べて放射率の増加をもたらす。
【０００７】
また、他の用途の高温部品についても、放射率を増加するための例がある。
【０００８】
特許文献２には、樹枝状金属製又は金属化合物製の高圧放電ランプの陽極用の被膜が記載されており、それによって０．８を超える（放射係数によって表される）放射率の値が得られる。レニウムは、樹枝状構造を特に良好に生成できるため、この目的に特に適していると述べられている。
特許文献３は、同様のアプローチに注目しており、該特許文献によれば、細粒タングステンが高圧放電ランプの先端の周りに焼結される。
特許文献４では、高圧放電ランプ用の陽極の放射係数は、冷却溝により増加し、一実施形態では、焼結炭化タンタルにより、更に、増加する。
これらの文献によれば、放射率は、タングステンからなる塗被されていない陽極に比較して、基本的に表面積の増大によって増加する。
【先行技術文献】
【特許文献】
【０００９】
【特許文献１】米国特許出願公開第２０１４／０４１５８９（Ａ１）号明細書
【特許文献２】欧州特許出願公開第１０１９９４８（Ａ１）号明細書
【特許文献３】欧州特許出願公開第０７９１９５０号（Ａ２）号明細書
【特許文献４】独国特許第１１８２７４３号（Ｂ）明細書
【発明の概要】
【発明が解決しようとする課題】
【００１０】
本発明の課題は、改良された高温部品及びその作製方法を提供することである。
【課題を解決するための手段】
【００１１】
本課題は、請求項１の特徴を有する高温部品により及び／又は請求項１０の特徴を有する方法により解決される。好ましい実施形態は、従属請求項に記載されている。
【発明の効果】
【００１２】
本出願に関連して考えられる用途は、典型的には、１，０００〜２，５００℃以上の動作温度での用途である。この用途としては、特に、照明技術（例えば、高圧放電ランプの電極）、炉技術（例えば、熱導体、内炉取付具、充電装置、るつぼ）及び医療技術（例えば、Ｘ線回転陽極）における用途が挙げられる。
【００１３】
本出願において、動作温度が高い部品を高温部品と称する。
上述の高温用途については、一般に、高融点金属又は高融点金属合金が使用される。本出願に関連して、高融点金属とは、周期表の第４族（チタン、ジルコニウム、ハフニウム）、第５族（バナジウム、ニオブ、タンタル）及び第６族（クロム、モリブデン、タングステン）の金属並びにレニウムであると理解すべきである。高融点金属合金とは、少なくとも５０原子％の関連元素を含む合金を意味する。これらの材料は、とりわけ、高い使用温度で優れた寸法安定性を有する。
【００１４】
未処理金属は、一般に、非常に低い放射率を有する。
従って、１，７００〜２，５００ｎｍの波長範囲での室温におけるタングステンの放射率は、約０．２である。
【００１５】
一般的な高温部品は、放射率を増加するための被膜を有する。この場合、被膜は、部品全体又は部品の一部のみに塗布できる。
本発明によれば、放射率を増加するための被膜は、実質的に窒化ジルコニウム及び／又は窒化タンタル並びに０〜９８重量％の含有量のタングステンから形成されている。
【００１６】
ここで、「実質的に」とは、主構成成分が、窒化ジルコニウム及び／又は窒化タンタル並びに所望によりタングステンであることを意味する。層は、少量の他の構成成分及び一般的な不純物を含んでもよい。不純物として、例えば、酸化物又は炭化物、並びに金属タンタル又は金属ジルコニウムを含んでもよい。主構成成分の窒化ジルコニウム及び／又は窒化タンタル並びに任意構成成分のタングステンの割合は、９８重量％超である。
【００１７】
窒化ジルコニウムは、通常、化学実験式ＺｒＮに相当し、窒化タンタルは、通常、化学実験式ＴａＮに相当するが、他の窒化物又は窒素との準化学量論的若しくは超化学量論的な化合物であってもよい。ただし、簡単のために、本出願では、それぞれ、ＺｒＮ又はＴａＮについて論じる。
被膜は、ＺｒＮ及び／又はＴａＮのみ（場合により、上記の構成成分及び不純物を除く。）から形成されてもよい。或いは、層は、９８重量％までのタングステンを含んでもよい。
【００１８】
第１の実施形態によれば、被膜は、ＰＶＤ層（物理蒸着の英語ｐｈｙｓｉｃａｌ  ｖａｐｏｕｒ  ｄｅｐｏｓｉｔｉｏｎに由来）として形成されている。
この場合、被膜は、適切なスパッタリングターゲットにより物理蒸着法により基材（高温部品の表面）上に形成される。ＰＶＤ層は、一般に、平滑かつ緻密であり、従って細孔を有さない。表面積を増大するために、機械的方法、化学的方法又は熱的方法により、被膜塗布の前に基材を構造化してもよい。
【００１９】
或いは、被膜は、焼結層として形成される。焼結層とは、粉末冶金被膜法によって得られた層を意味する。粉末冶金被膜法の例として、スラリー塗布が挙げられる。粒子の形態で被膜材料を実際に塗布した後、層塗布物は、焼結によって固められる。焼結層は、通常、多孔質であり、粗面を有する。
【００２０】
好ましくは、被膜は、微細に分布した窒化ジルコニウム粒子及び／又は窒化タンタル粒子並びにタングステン粒子の複合層として形成される。複合層とは、混合物で構成され、基本構成成分がその本来の固体特性を発揮している層であると理解される。この特徴は、被膜が焼結層として形成されている場合に、特に実現可能である。
【００２１】
ＰＶＤ層と焼結層とは、表面テクスチャが非常に異なるため、簡単に区別できる。
【００２２】
作製法に基づいて、焼結層は、好ましくは２μｍ〜３００μｍ、より好ましくは３μｍ〜１００μｍ、特に好ましくは５μｍ〜５０μｍ、の厚さを有する。
ＰＶＤ層の場合、厚さも、また、大幅に薄くできる。ＰＶＤ層の典型的な厚さは、１０ｎｍ〜４μｍである。
被膜の厚さは、機能にとって決定的ではない。
【００２３】
被膜は、好ましくは、高温部品の上側に形成される。これは、被膜が高温部品の表面に最外層を形成することを意味する。高温部品の一用途では、この層は、放射による熱伝達に関与するために設けられている。
【００２４】
その下に、追加の層が存在してもよい。
【００２５】
特に好ましくは、被膜は、ＺｒＮの含有量が２重量％〜７５重量％、好ましくは３重量％〜６０重量％、特に好ましくは５重量％〜４５重量％であるＺｒＮ及びタングステンから形成される。
出願人の実験では、ＺｒＮとタングステンとの混合物からなる被膜が、特に好ましい放射率値を有することが示された。驚くべきことに、ＺｒＮとタングステンとの混合物からなる被膜は、純粋なＺｒＮ及び純粋なタングステンの放射係数よりも高い放射係数を有することが明らかとなった。
放射の最大値は、約３６重量％ＺｒＮの場合に達成された。この場合、室温で、約０．８の放射係数εを達成できた。純粋なＺｒＮの放射係数εは、約０．５であり、未処理タングステンの放射係数は、約０．２である。従って、ＺｒＮとタングステンとの混合物の放射係数が、これら構成成分種の純粋な形態よりも高い値を持つことを全く予想できなかった。
【００２６】
更に、これにより、放射率を増加する物質、この場合はＺｒＮ、を節約できるため、被膜の特に経済的な作製が可能になる。
更に、被膜にタングステンが存在することで、被膜用の基材を形成する高融点金属に対する良好な適合性がもたらされる。
それに加えて、ＺｒＮは、ＴａＮよりも遥かに安価である。従って、ＺｒＮに基づく被膜は、特に経済的な変形形態である。
【００２７】
窒化物に基づく放射率向上層は、酸素のゲッター効果が望まれる用途に特に有用である。出願人は、窒化物が高温で酸素を吸収することを観察した。これにより、高温部品が酸化から保護され得る。
【００２８】
被膜は、好ましくは、多孔質に形成されている。この場合、多孔質とは、被膜が、例えば、５％を超える相当な気孔率を有することを意味する。被膜の体積内に存在する細孔により、被膜の表面積も、また、純粋な幾何学的表面に比べて増大するため、放射率が更に増加する。この特徴は、特に焼結層について該当する。
【００２９】
一変形形態では、高温部品の表面は、被膜の下側で構造化されているため、被膜の表面積は、純粋に幾何学的な表面に比べて増大している。これにより、放射率が更に増加する。即ち、この場合、被膜自体は、必ずしも多孔質ではない。表面積の増大は、（高温部品の）基材の構造化に起因する。これは、被膜がＰＶＤ層として形成されている場合に特に重要である。
【００３０】
高温部品は、高圧放電ランプの電極として形成されていることが好ましい。電極、特に高圧放電ランプの陽極、への被膜の適用は、特に有利である。電極、特に陽極、上の放射率増加のための被膜により、電極は、より高い熱放射出力を放出できるため、寿命が延びる。言い換えれば、このように形成された電極は、動作中により多くの熱を発することができ、結果として部品温度が低下する。
【００３１】
例示的な実施形態によれば、高温部品は、熱導体として形成されている。本出願の範囲では、熱処理装置における使用に見られるように、金属抵抗ヒータは、熱導体を意味する。熱導体は、金属板、棒材、撚線、束線又は金網から形成できる。平坦な熱導体、即ち、その基本形状が金属板に由来する熱導体、の場合、熱導体の動作中に炉の内部に面する熱導体の側面にのみ被膜を施すことが望ましい場合がある。
被膜は、熱導体に適用すると、熱導体がより低温で所定の熱出力を提供することができるように作用する。熱導体のより低い動作温度が好ましいのは、例えば、それによりクリープを減少させることができるためである。特に興味深いのは、被膜装置、特にＭＯＣＶＤ装置（英語のｍｅｔａｌ  ｏｒｇａｎｉｃ  ｃｈｅｍｉｃａｌ  ｖａｐｏｕｒ  ｄｅｐｏｓｉｔｉｏｎ、有機金属化学蒸着に由来）、で使用される熱導体上の放射率を増加するための被膜である。この場合、熱導体の温度が高すぎると、熱導体の基材（例えば、タングステン）が蒸発し、その結果、被膜すべき基材が汚染される。放射率がより大きい場合、熱導体は、同じ熱出力ではより低い温度で動作できるため、被膜すべき基材が汚染されるリスクが低減する。特にこの場合、ＺｒＮ及びＴａＮの蒸気圧がタングステンの蒸気圧に匹敵することが有益である。即ち、ＺｒＮ又はＴａＮに基づく被膜は、そのように装備された熱導体のより低い温度での動作を可能にし、熱導体の低下した温度の効果を被膜のより高い蒸気圧によって補償するには至らない。全体的に、動作温度が低くなると、高温部品の寿命が延びる。
【００３２】
更なる例示的な実施形態によれば、高温部品は、るつぼとして形成される。高融点金属製るつぼは、例えば、サファイア単結晶の製造において酸化アルミニウムを溶融するために使用される。この目的のために、るつぼは、高温炉内に置かれ、そこで熱導体によって放射熱を介して加熱される。熱伝達は、主に、るつぼの側面を介して行なわれ、側面は、放射熱を吸収し、溶融すべき材料に伝達する。本発明による被膜により、熱導体から放出される熱の大部分がるつぼにまとめられる。
【００３３】
好ましくは、高温部品は、少なくとも９８重量％までのタングステンからなる。タングステンは、関連する高温部品に特に適していることが証明されている。
【００３４】
高温部品を作製するための方法についても保護が求められている。本発明によれば、高温部品を作製するための方法は、
高温部品の基体を準備する工程、
ｉ）
−高温部品の基体の表面積を増大し、
−物理蒸着により、ＺｒＮ及び／又はＴａＮ並びに所望によりタングステンを用いて、基体を被膜するか、
又は
ｉｉ）
−粉末冶金法により、Ｚｒ含有粉末及び／又はＴａ含有粉末並びに所望によりタングステンを用いて、基体を被膜し、
−被膜した基体を窒素含有雰囲気中で熱処理するか、
又は
ｉｉｉ）
−粉末冶金法により、ＺｒＮ及び／又はＴａＮ並びに所望によりタングステンを用いて、基体を被膜し、
−被膜した基体を窒素含有雰囲気及び／又はアルゴン含有雰囲気中で熱処理する、
工程を含む。
【００３５】
基体とは、被膜前の高温部品又はそれから部品が作製される半製品であると理解されたい。
【００３６】
従って、３つの異なる方法の変形形態が提案される。
方法の変形形態ｉ）によれば、最初に、高温部品の基体の表面が、表面積が幾何学的表面に比べて増大されるように、前処理される。この「粗面化」は、例えば、スラリー塗布によって行なうことができる。
スラリー法では、粉末状の構成成分を液体中に懸濁させる。通常は結合剤をも含む得られた懸濁液を用いて、部品（この場合、高温部品の基体）は、浸漬、噴霧又は刷毛塗りなどによって被膜できる。乾燥後、被膜は、通常、焼結される。このように形成された被膜は、通常、多孔質かつ粗面である。その被膜は、タングステン並びにＺｒＮ及び／又はＴａＮを用いる物理蒸着（ＰＶＤ）による後続の塗布のための好ましい下層を形成する。スラリー塗布は、例えば、タングステン粉末に基づいてもよい。
【００３７】
代替的又は追加的に、表面は、機械的方法、化学的方法又は熱的方法により構造化されてもよい。機械的方法の例として、サンドブラストなどのブラストが挙げられる。化学的方法の例は、エッチング又は酸洗である。熱的方法の例として、レーザ構造化が挙げられる。
【００３８】
その後、ＺｒＮ及び／又はＴａＮ並びに所望によりタングステンは、表面積が増大された基体上に堆積される。被膜の供給源として、対応する組成を有するスパッタリングターゲットを使用してもよい。ターゲット組成の適切な選択により、好ましい層組成を調整できる。ＺｒＮによる被膜の場合、２重量％〜７５重量％のＺｒＮ、好ましくは３重量％〜６０重量％のＺｒＮ、より好ましくは５重量％〜４５重量％のＺｒＮを有する、ＺｒＮ及びタングステンのＰＶＤ被膜組成が特に有利である。
ＴａＮの場合、タングステンとの混合物は、純粋なＴａＮと比較して放射率の低下を引き起こすのに対して、ＺｒＮの場合、タングステンとの混合物の放射率は、それぞれの純粋な構成成分種の放射率を驚くほど上回る。
【００３９】
表面積の増大は、被膜材料に起因する寄与を上回る放射率の更なる増加を引き起こす。
【００４０】
例えば、特定の機械的特性を得るために基材の再結晶化を回避すべき場合、この方法の変形形態（ＰＶＤ経路）が有利となる可能性がある。更に、この方法の変形形態により、部品公差が厳しい部品の歪みも、また、回避できる。即ち、ＰＶＤ被膜は、中程度の温度で行なわれ、被膜の熱処理工程を必要としない。
【００４１】
方法の変形形態ｉｉ）によれば、基体は、最初に粉末冶金法により、Ｚｒ含有粉末及び／又はＴａ含有粉末並びに所望によりタングステンで被膜され、次いで、窒素含有雰囲気中で熱処理を受ける。
粉末冶金法は、スラリー法であってもよい。この場合、Ｚｒ含有又はＴａ含有とは、粉末冶金法の粉末がジルコニウム又はタンタルを含むことを意味する。粉末は、例えば、金属ジルコニウム又は金属タンタルであってもよい。特にジルコニウムの場合、水素化物としての提供形態もまた実証されている。Ｚｒ含有粉末又はＴａ含有粉末とタングステンとの混合物が好ましい。これは特にジルコニウムに当てはまる。
粉末冶金的に塗被された層は、好ましくは、焼結されるか又は予備焼結される。
従って、最初に、ジルコニウム又はタンタルを元素状で又は化合物中に含む層が得られる。それに引き続く窒素含有雰囲気中での被膜された基体の熱処理工程において、Ｚｒ含有成分種又はＴａ含有成分種は、それぞれの窒化物に変換される。従って、放射率を増加するための窒化物の調整は、この方法の変形形態によればｉｎ  ｓｉｔｕで行なわれる。
窒素含有雰囲気は、窒素（Ｎ２）とのガス混合物であってもよい。アンモニア（ＮＨ３）もまた、窒素源として適している。
タングステンに対するＺｒ含有粉末又はＴａ含有粉末の比率を調整することにより、所望の層組成を調整できる。既に述べたように、２重量％〜７５重量％のＺｒＮ、好ましくは３重量％〜６０重量％のＺｒＮ、より好ましくは５重量％〜４５重量％のＺｒＮを有する、ＺｒＮ及びタングステンの組成が特に興味深い。
【００４２】
この方法の変形形態は、例えば、窒化熱処理のための装置がいずれにしても利用可能である場合に有利となる可能性がある。
この変形形態は、装置の利用可能性に基づいて、とりわけＺｒ含有粉末及びＴａ含有粉末の利用可能性に基づいて、方法の変形形態ｉ）又はｉｉｉ）と比べて、コスト面で、有利となる可能性がある。一方、この方法は、従来のＰＶＤ法では被膜できない領域（ＰＶＤ被膜による遮蔽効果）にも窒化物含有層を設けることを可能にする。
【００４３】
方法の変形形態ｉｉｉ）によれば、ＺｒＮ及び／又はＴａＮ並びに所望によりタングステンによる基体の塗被は、粉末冶金法及びこれに引き続く塗被された基体の、窒素含有雰囲気及び／又はアルゴン含有雰囲気での、熱処理により行なわれる。粉末冶金法は、この場合も、また、スラリー法であってもよい。
塗被は、ＺｒＮ単独若しくはＴａＮ単独、それらの混合物、又はＺｒＮ及び／若しくはＴａＮ並びにタングステンの混合物のいずれかで行なうことができる。
ＺｒＮとタングステンとの混合物、特に、２重量％〜７５重量％のＺｒＮ、好ましくは３重量％〜６０重量％のＺｒＮ、より好ましくは５重量％〜４５重量％のＺｒＮを有する、ＺｒＮとタングステンとの混合物、が特に興味深いことが明らかとなった。
【００４４】
従って、この方法の変形形態では、それぞれの窒化物が粉末冶金塗被工程に直接組み込まれる。この場合、熱処理は、主に層の機械的強化に役立つ。従って、雰囲気は、必ずしも窒化性である必要はない。
窒素含有雰囲気又はアルゴン含有雰囲気中での熱処理は、１，４００℃を超える温度で行なうことが好ましい。窒素含有雰囲気又はアルゴン含有雰囲気は、例えば、窒素（Ｎ２）とのガス混合物であってもよい。
【００４５】
この方法の変形形態は、作製が単純であることのおかげで有利である。装置及び原材料の入手可能性に応じて、この変形形態は、上述の方法の変形形態よりも安価になる可能性がある。更に、この変形形態によって、層の構成を制御できる。窒化物は、直接処理され、層の厚さ全体に亘って勾配をつけて又は均一に分布させることができる。
【００４６】
個々の方法の変形形態については、以下の作製例で詳細に説明する。
作製例Ｉ：
改良された高温部品を作製するために、タングステン試料を様々な粉末混合物のスラリーで塗被した。
その目的のために、最初に、エタノール中２．８重量％のエチルセルロースの結合剤に、タングステン又はＺｒＮ粉末又はＴａＮ粉末を５５±２重量％の合計固形分含有量まで秤量して入れた。Ｎｅｔｚｓｃｈ  Ｍｕｌｔｉｍａｓｔｅｒを使用して１，５００ｒｐｍで１５分間撹拌を行なった。その後、Ｂａｎｄｅｌｉｎ  ＨＤ  ２２００超音波ホモジナイザで１．５分間分散させた。
【００４７】
以下の層組成について試験した。
１００重量％ＴａＮ
８０重量％ＴａＮ、残部がタングステン
６６重量％ＴａＮ、残部がタングステン
５０重量％ＴａＮ、残部がタングステン
３３重量％ＴａＮ、残部がタングステン
１００重量％タングステン
６重量％ＺｒＮ、残部がタングステン
９重量％ＺｒＮ、残部がタングステン
１３重量％ＺｒＮ、残部がタングステン
２３重量％ＺｒＮ、残部がタングステン
３６重量％ＺｒＮ、残部がタングステン
５０重量％ＺｒＮ、残部がタングステン
７６重量％ＺｒＮ、残部がタングステン
１００重量％ＺｒＮ
【００４８】
ここに記載されている重量パーセントは、固体成分ＺｒＮ、ＴａＮ又はタングステンの秤量値に基づく。
３６重量％ＺｒＮの秤量値は、ジルコニウム及びタングステンに関して約１：１のモル比に相当する。
続くスプレー塗被は、１５ｍｇ／ｃｍ２のターゲット層質量になるように、タングステンプレート上の約２０ｃｍの距離から手動で行なった。
乾燥は、室内空気で行なわれた。
次に、乾燥した層に熱処理（アニーリング）を施した。この熱処理では、最初に有機物（結合剤）が除去され、次に層が固化又は焼結される。
【００４９】
熱処理は、それぞれ、１，９００℃で１時間行なった。焼結雰囲気の影響を研究するために、焼結雰囲気を変化させた。即ち、アルゴン（Ａｒ）、窒素（Ｎ２）及び高真空下で焼結した。
【００５０】
層の放射率の測定は、Ｓｕｒｆａｃｅ  Ｏｐｔｉｃｓ  ＣｏｒｐｏｒａｔｉｏｎのＳｏｌａｒ  ４１０反射率計を使用して室温で行なった。その場合、本発明による層を、被膜されていないタングステン表面及び先行技術から公知の放射率増加のための被膜と比較した。
いくつかの波長範囲で試験した。放射率の比較のために、１，７００〜２，５００ｎｍの範囲の測定結果が使用された。これは、この範囲が、物体の熱放射の評価に特に重要であるためである。
【００５１】
選択した結果を表１にまとめて示す。
表１：異なる被膜の放射率の比較
【表１】
2020519763.tif 000003
【００５２】
被膜されていない未処理タングステン表面：試料番号１は、試験した１，７００〜２，５００ｎｍの波長範囲で０．２１の平均放射率を示した。
１００％タングステンスラリーにより得られた多孔質タングステン被膜（試料番号２）は、０．３４の放射率を有した。
試料番号３：ＴａＮ（１００重量％）では、０．９０の放射率が測定された。この場合、被膜は、純粋なＴａＮからなり、即ち、タングステンを添加していなかった。この試料の調製では、ＴａＮをスラリー法で塗布し、続いて、Ｎ２下、１，９００℃で１時間熱処理を行なった。
試料番号４は、ＺｒＮが３６重量％、残部がタングステンの被膜を有していた。ＺｒＮとＷとの粉末混合物をスラリー法により試料に塗布し、Ｎ２下、１，９００℃で１時間焼結した。放射率は、０．７８と決定された。
【００５３】
作製例ＩＩ：
放射率を増加するための被膜の代替的作製は、Ｚｒ又はＴａを含む焼結層の生成及びそれに続く窒化からなる。作製例では、Ｔａスラリー層を塗布し、続いてこのＴａスラリー層をＮＨ３雰囲気中で窒化した。窒化処理によって、タンタルの少なくとも一部が窒化タンタルに変換される。このように作製された試料において、多孔質Ｔａ層に比べて放射率の増加が確認された。
同様に、ＺｒＮ層は、前もって塗被されたＷ−Ｚｒ被膜の窒化処理によって実現できる。
【００５４】
作製例ＩＩＩ：
放射率増加のための被膜を作製するための別の変形形態は、ＰＶＤによるＺｒＮ及び／又はＴａＮからなる被膜の塗布である。作製例では、表面積を増大するために、最初に、基材に従来のスラリー層が設けられた。次に、この例では、その上に、純粋なＴａＮをＰＶＤにより堆積した。１００重量％のＴａＮからなるこの被膜により、室温で０．９の放射係数εを達成できた。
【００５５】
以下、本発明を図面により詳細に説明する。
【図面の簡単な説明】
【００５６】
【図１ａ】様々なアニーリング処理後のＴａＮ被膜表面の走査型電子顕微鏡写真である。
【図１ｂ】様々なアニーリング処理後のＴａＮ被膜表面の走査型電子顕微鏡写真である。
【図１ｃ】様々なアニーリング処理後のＴａＮ被膜表面の走査型電子顕微鏡写真である。
【図２ａ】ＺｒＮ３６重量％、残部タングステンで被膜した表面の様々なアニーリング処理後の走査型電子顕微鏡写真である。
【図２ｂ】ＺｒＮ３６重量％、残部タングステンで被膜した表面の様々なアニーリング処理後の走査型電子顕微鏡写真である。
【図２ｃ】ＺｒＮ３６重量％、残部タングステンで被膜した表面の様々なアニーリング処理後の走査型電子顕微鏡写真である。
【図３ａ】破断面の走査型電子顕微鏡写真である。
【図３ｂ】破断面の走査型電子顕微鏡写真である。
【図４】様々な被膜の放射率イプシロン（ε）のグラフである。
【図５】高温部品の実施例としての高圧放電ランプの概略図である。
【図６】高温部品の実施例としての熱導体の図である。
【図７】高温部品の実施例としてのるつぼの図である。
【図８ａ】本発明による方法の実施例の経過の概略図である。
【図８ｂ】本発明による方法の実施例の経過の概略図である。
【図８ｃ】本発明による方法の実施例の経過の概略図である。
【発明を実施するための形態】
【００５７】
図１ａは、窒素雰囲気下、１，９００℃で１時間アニーリングされたＴａＮ被膜表面の走査型電子顕微鏡写真を示す。被膜は、ＴａＮ粉末を使用したスラリー塗被によって実現された。
視線方向は、被膜表面に対して垂直である。
アルゴン下（図１ｂ）及び高真空下（図１ｃ）でのアニーリングとは対照的に、層は、窒素雰囲気中で安定であり、凹み及び平滑化は見られなかった。
アルゴン下、特に高真空下、では、酸化及び焼結による凹み及び平滑化が観察された。
放射率を増加するために、図１ａのＴａＮ表面のような多孔質表面仕上げが求められる。
様々なアニーリング処理後のＴａＮ層の放射率εを測定すると、特に真空アニーリングの場合、窒素下でアニーリングされた試料の０．９０と比べて、放射率が０．７７に大きく減少することが示された。
【００５８】
図２ａ〜図２ｃは、図１ａ〜図１ｃと同様に、ＺｒＮ３６重量％、残部がタングステンの被膜表面の、異なるアニーリング処理後の、走査型電子顕微鏡写真を示す。被膜は、ＺｒＮ粉末及びタングステン粉末のスラリー塗被によって実現された。
図２ａの試料はＮ２下で、図２ｂの試料はＡｒ下で、図２ｃの試料は高真空下でアニーリングした。
ＺｒＮ３６重量％、残部がタングステンの試料は、高真空下でアニーリングした後、顕著な凹み及び酸化を示した。放射率を増加するために、図２ａにおけるような多孔質表面仕上げが求められる。
【００５９】
図３ａは、ＺｒＮ３６重量％、残部がタングステンの被膜を有する試料の表面に対して垂直な破断面の走査型電子顕微鏡写真を示す。被膜は、ＺｒＮ粉末及びタングステン粉末のスラリー塗布によって実現された。
写真の下部には、タングステン金属板からなる基材が見られる。その上には、放射率を増加するための被膜２が見られる。被膜２の多孔性が十分に識別できる。多孔性は、放射率増加に更に寄与する。
図３ｂは、同じ試料の破断面の詳細をより高い拡大率で示す。そこでは、ＺｒＮからなるマトリックス内のタングステン粒子（「Ｗ」）が識別できる。従って、これは、窒化ジルコニウム粒子及びタングステン粒子からなる複合層である。
特に有利な変形形態の（定量的微細構造分析により測定された）体積分率は、約８０％ＺｒＮ及び２０％Ｗである。
【００６０】
図４は、ＺｒＮ含有量が変化するＺｒＮに基づく様々な被膜２の放射率イプシロン（ε）を図示する。
横軸（横座標）には、ＺｒＮの含有量（重量％）をプロットし、縦軸（縦座標）には、その結果得られる放射率イプシロン（ε）をプロットした。グラフ中の点は、それぞれの測定値を示す。０％ＺｒＮの測定値は、未処理タングステン表面の放射率（ε＝０．２１）に相当し、１００％ＺｒＮの測定値は、タングステンを含まない純粋なＺｒＮ被膜の放射率（ε＝０．５０）に相当する。
破線は、概略的な傾向線を示す。
ＺｒＮとタングステンとの混合物からなる被膜の放射率は、予測とは異なって、点線「εｔｈ」で示唆されるような純粋なタングステンの値と純粋なＺｒＮの値との間の直線に沿っては推移しないことが分かる。むしろ、ＺｒＮとタングステンとの混合物からなる被膜は、ＺｒＮ約３６重量％の領域で最大値を示す。その場合、放射率は、更に低いＺｒＮの含有量に関してあまり敏感ではない。即ち、約５重量％までのＺｒＮ含有量の場合であっても、放射率について依然として興味ある高い値を得ることができた。それに対して、４０重量％を超えるＺｒＮ含有量では、放射率は、急激に低下する。グラフからわかるように、２重量％〜７５重量％のＺｒＮ、好ましくは３重量％〜６０重量％のＺｒＮ、より好ましくは５重量％〜４５重量％ＺｒＮ、を有するＺｒＮ及びタングステンの組成が特に興味深い。
【００６１】
図５は、高圧放電ランプ５を概略的に示す。電極間−陰極４と陽極３との間−では、動作中に放電アークが形成される。陽極３は、本実施例では、高温部品１であり、放射率を増加するための本発明による被膜２が設けられている。
被膜２により、陽極３は、より高い熱放射出力を放出できるため、寿命が延びる。
同様に、陰極４又は陽極３だけではなく陰極４にも被膜２を設けることができる。
高圧放電ランプ５の例としてここに例示されているように、放射率を増加するための被膜２は、他の種類のランプにも使用できる。
【００６２】
図６は、高温炉の底部ヒータとして例示的に配置されている高融点金属からなる熱導体６を示す。熱導体７は、電流を直接流すことにより加熱され、放射熱を放出することにより高温炉の内部を加熱する。
熱導体６は、本実施例では、高温部品１を形成し、放射率を増加するための本発明による被膜２が設けられている。被膜２は、熱導体６への適用において、この熱導体６がより低い温度で所定の熱出力を提供できるように作用する。これにより、熱導体６のクリープが減少し、寿命が延びる。
【００６３】
図７は、高融点金属製のるつぼ７を概略的に示す。高融点金属製るつぼは、例えば、サファイア単結晶の製造において酸化アルミニウムを溶融するために使用される。この目的のために、るつぼは、高温炉内に置かれ、そこで熱導体からの放射熱を介して加熱される。熱伝達は、主にるつぼの側面で行なわれ、その側面は、放射熱を吸収し、溶融すべき材料に伝達する。るつぼ７は、本実施例では、高温部品１を形成し、放射率を増加するために本発明による被膜２が設けられている。
るつぼ７に適用している被膜２は、熱導体から放出された熱の大部分をるつぼ７にまとめるように作用する。それにより、るつぼ７は、熱導体からの熱入力に対して、より迅速に反応する。
【００６４】
被膜２の適用は、本明細書に示される例に決して限定されない。被膜２は、一般に、放射による熱伝達が行なわれることとなる高温部品に有利である。
【００６５】
図８ａ〜図８ｃは、本発明による方法の実施例の経過を概略的に示す。
【００６６】
図８ａは、方法の変形形態ｉ）の経過を示す。
【００６７】
図の左半分には、高温部品１の基体が示されており、その表面積は、加工処理によって増大されている。表面積増大の措置は、放射率を増加するのに役立つ。
【００６８】
上側の図によると、表面積は、スラリー層を塗布することにより増大された。この例では、タングステン粉末（「Ｗ」）を含むスラリー層の塗布を行なった。タングステンスラリーの代わりに、他の基材適合性スラリー組成物も、また、使用してよい。スラリー塗被後、粉末被膜は、焼結されるが、これは特に図示していない。
【００６９】
下側の図によると、表面積の増大は、機械的構造化、化学的構造化又は熱的構造化によって行なわれた。
【００７０】
実施例の両方の場合において、基材、即ち高温部品１の基体は、タングステンからなる。
【００７１】
次いで、高温部品１の基体は、物理蒸着によりタングステン並びにＺｒＮ及び／又はＴａＮで被膜される。スパッタリングプロセスは、スパッタリングターゲット８により図の中央に概略的に示されている。ターゲット８は、層の構成成分からなっていてもよく、或いは、プロセス中に窒化物が形成されてもよい。
【００７２】
その結果として、放射率増加のための被膜２を有する高温部品１は、図の右半分に示されている。ＰＶＤ層の組成は、スパッタリングターゲット組成の選択により決定できる。通常、ＰＶＤ層は、わずか数ｎｍ又は数μｍの厚さである。
【００７３】
図８ｂは、方法の変形形態ｉｉ）の経過を示す。
【００７４】
図の左半分では、高温部品１の基体が、粉末冶金法により、Ｚｒ含有粉末及び／又はＴａ含有粉末並びに所望によりタングステンを含む被膜を付与されることを示している。塗被するための粉末冶金法の一例は、スラリー法である。
【００７５】
中央の図は、高温部品１の塗被された基体のその後の窒素含有雰囲気下での熱処理を示す。図示された熱処理装置９内の文字「Ｎ」は、窒素含有雰囲気を象徴している。熱処理により、ジルコニウム又はタンタルは、対応する窒化物に変換され、被膜が固化される。
【００７６】
図の右半分に示すように、放射率増加のための被膜２を有する高温部品１が得られる。
【００７７】
図８ｃは、方法の変形形態ｉｉｉ）の経過を示す。
【００７８】
左側に示されているのは、粉末冶金法によって塗被された、ＺｒＮ及び／又はＴａＮ並びに所望によりタングステンを含む層を有する高温部品１の基体である。
【００７９】
中央の図は、高温部品１の被膜された基体の窒素含有雰囲気中及び／又はアルゴン含有雰囲気中での引き続く熱処理を示す。図示された熱処理装置９内の文字「Ｎ」は、窒素含有雰囲気を象徴し、「Ａｒ」は、アルゴン含有雰囲気を象徴する。熱処理により被膜が固化される。
【００８０】
図の右半分に示すように、放射率増加のための被膜２を有する高温部品１が得られる。
【符号の説明】
【００８１】
使用される参照番号のリスト：
１  高温部品
２  放射率増加のための被膜
３  陽極
４  陰極
５  高圧放電ランプ
６  熱導体
７  るつぼ
８  スパッタリングターゲット
９  熱処理装置
【図１ａ】
2020519763.tif 000004
【図１ｂ】
2020519763.tif 000005
【図１ｃ】
2020519763.tif 000006
【図２ａ】
2020519763.tif 000007
【図２ｂ】
2020519763.tif 000008
【図２ｃ】
2020519763.tif 000009
【図３ａ】
2020519763.tif 000010
【図３ｂ】
2020519763.tif 000011
【図４】
2020519763.tif 000012
【図５】
2020519763.tif 000013
【図６】
2020519763.tif 000014
【図７】
2020519763.tif 000015
【図８ａ】
2020519763.tif 000016
【図８ｂ】
2020519763.tif 000017
【図８ｃ】
2020519763.tif 000018
【国際調査報告】
2020519763.tif 000019
2020519763.tif 000020
2020519763.tif 000021
2020519763.tif 000022
2020519763.tif 000023
2020519763.tif 000024
2020519763.tif 000025
2020519763.tif 000026
2020519763.tif 000027